(57)【要約】【課題】本開示は、耐磨耗層（１）を形成する方法及び耐磨耗層（１）を含む建材パネル（１０）を製造する方法に関する。【解決手段】耐磨耗層（１）は、熱可塑性材料を含む。耐磨耗層（１）には、光沢度が異なる部分（５、６）が設けられている。本開示は、更に、建材パネルに関する。
2018508382.tif 000002
【特許請求の範囲】
【請求項１】
様々な光沢度を持つ耐磨耗層（１）を製造する方法において、
実質的に透明な熱可塑性材料を含む耐磨耗層（１）を提供する工程と、
プレス後に前記耐磨耗層が光沢度の異なる部分（５、６）を得るように、光沢度が異なる部分を持つプレス装置（１１）に前記耐磨耗層（１）を押し付ける工程とを含む、方法。
【請求項２】
前記耐磨耗層（１）は、更に、耐磨耗性粒子及び／又は耐擦傷性粒子を含む、請求項１に記載の方法。
【請求項３】
前記耐磨耗性粒子及び／又は耐擦傷性粒子は、前記耐磨耗層（１）に実質的に封入されている、請求項２に記載の方法。
【請求項４】
前記耐磨耗性粒子及び／又は耐擦傷性粒子の平均粒径は、２００μｍよりも小さく、好ましくは１００μｍよりも小さい、請求項２又は３に記載の方法。
【請求項５】
前記熱可塑性材料は、熱可塑性ポリウレタン（ＰＵ）、好ましくは、熱可塑性脂肪族ポリウレタンを含む、請求項１乃至４のうちのいずれか一項に記載の方法。
【請求項６】
前記熱可塑性材料は、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含む、請求項１乃至４のうちのいずれか一項に記載の方法。
【請求項７】
前記プレス装置（１１）は金属面を含み、前記光沢度が異なる部分は前記金属面に形成されている、請求項１乃至６のうちのいずれか一項に記載の方法。
【請求項８】
前記プレス装置（１１）は、プレスシリンダ、プレスベルト、又はプレスプレートを含み、前記プレスシリンダ、プレスベルト、又はプレスプレートは、光沢度が異なる部分を有する、請求項１乃至７のうちのいずれか一項に記載の方法。
【請求項９】
前記プレス装置（１１）は構造ホイルを含み、前記構造ホイルは、光沢度が異なる部分を有する、請求項１乃至６のうちのいずれか一項に記載の方法。
【請求項１０】
前記異なる光沢度は、最大深さが３０μｍの部分（５、６）を含む前記耐磨耗層（１）の微小構造によって形成される、請求項１乃至９のうちのいずれか一項に記載の方法。
【請求項１１】
好ましくは深さが１００μｍを越えるエンボス部分を前記耐磨耗層（１）に形成する工程を更に含む、請求項１乃至１０のうちのいずれか一項に記載の方法。
【請求項１２】
プレス前に前記耐磨耗層（１）を基材（２）に設ける工程を更に含む、請求項１乃至１１のうちのいずれか一項に記載の方法。
【請求項１３】
前記基材（２）は熱可塑性材料を含む、請求項１２に記載の方法。
【請求項１４】
建材パネル（１０、１０’、１０’’）を製造する方法において、
基材（２）を提供する工程と、
熱可塑性材料を含む実質的に透明な耐磨耗層（１）を前記基材（２）に設ける工程と、
前記基材（２）及び前記耐磨耗層（１）を互いにプレスし、これによって前記建材パネル（１０、１０’、１０’’）を形成する工程とを含み、
プレス後に前記耐磨耗層（１）が光沢度が異なる部分（５、６）を得るように、光沢度が異なる部分を持つプレス装置（１１）に前記耐磨耗層（１）を押し付ける、方法。
【請求項１５】
前記耐磨耗層（１）は、耐磨耗性粒子及び／又は耐擦傷性粒子を含む、請求項１４に記載の方法。
【請求項１６】
前記耐磨耗性粒子及び／又は耐擦傷性粒子は、前記耐磨耗層（１）に実質的に封入されている、請求項１５に記載の方法。
【請求項１７】
前記耐磨耗性粒子及び／又は耐擦傷性粒子の平均粒径は、２００μｍよりも小さく、好ましくは１００μｍよりも小さい、請求項１５又は１６に記載の方法。
【請求項１８】
前記光沢度が異なる部分（５、６）は、装飾パターン又は印刷デザイン（７）と位置合わせされている、請求項１４乃至１７のうちのいずれか一項に記載の方法。
【請求項１９】
前記熱可塑性材料は、熱可塑性ポリウレタン（ＰＵ）、好ましくは、熱可塑性脂肪族ポリウレタンを含む、請求項１４乃至１８のうちのいずれか一項に記載の方法。
【請求項２０】
前記熱可塑性材料は、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含む、請求項１４乃至１８のうちのいずれか一項に記載の方法。
【請求項２１】
前記プレス装置（１１）は金属面を含み、前記光沢度が異なる部分は前記金属面に形成されている、請求項１４乃至２０のうちのいずれか一項に記載の方法。
【請求項２２】
前記プレス装置（１１）は、プレスシリンダ、プレスベルト、又はプレスプレートを含み、前記プレスシリンダ、プレスベルト、又はプレスプレートは、光沢度が異なる部分を有する、請求項１４乃至２１のうちのいずれか一項に記載の方法。
【請求項２３】
前記プレス装置（１１）は構造ホイルを含み、前記構造ホイルは、光沢度が異なる部分を有する、請求項１４乃至２０のうちのいずれか一項に記載の方法。
【請求項２４】
前記異なる光沢度は、最大深さが３０μｍの部分（５、６）を含む前記耐磨耗層（１）の微小構造によって形成される、請求項１４乃至２３のうちのいずれか一項に記載の方法。
【請求項２５】
好ましくは深さが１００μｍを越えるエンボス部分を前記耐磨耗層（１）に形成する工程を更に含む、請求項１４乃至２４のうちのいずれか一項に記載の方法。
【請求項２６】
前記基材（２）は熱可塑性材料を含む、請求項１４乃至２５のうちのいずれか一項に記載の方法。
【請求項２７】
前記基材（２）は、装飾パターン又は印刷デザイン（７）を持つ装飾層（３）を含む、請求項１４乃至２６のうちのいずれか一項に記載の方法。
【請求項２８】
建材パネル（１０、１０’、１０’’）において、
基材（２）と、
前記基材（２）に設けられた、熱可塑性材料を含む実質的に透明な耐磨耗層（１）とを含み、
前記耐磨耗層（１）には、光沢度が異なる部分（５、６）が設けられている、建材パネル。
【請求項２９】
前記光沢度が異なる部分（５、６）は、前記基材（２）又は前記耐磨耗層（１）の装飾パターン又は印刷デザイン（７）と位置合わせされている、請求項２８に記載の建材パネル。
【請求項３０】
前記耐磨耗層（１）には、前記基材（２）又は前記耐磨耗層（１）の装飾パターン又は印刷デザイン（７）と位置合わせされたエンボスが設けられている、請求項２８又は２９に記載の建材パネル。
【請求項３１】
前記耐磨耗層（１）は、耐磨耗性粒子及び／又は耐擦傷性粒子を含む、請求項２８、２９、又は３０に記載の建材パネル。
【請求項３２】
前記耐磨耗性粒子及び／又は耐擦傷性粒子は、前記耐磨耗層（１）に実質的に封入されている、請求項３１に記載の建材パネル。
【請求項３３】
前記耐磨耗性粒子及び／又は耐擦傷性粒子の平均粒径は、２００μｍよりも小さく、好ましくは１００μｍよりも小さい、請求項３１又は３２に記載の建材パネル。
【請求項３４】
前記熱可塑性材料は、ポリウレタン（ＰＵ）、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含む、請求項２８乃至３３のうちのいずれか一項に記載の建材パネル。
【請求項３５】
前記基材（２）は、熱可塑性材料を含む、請求項２８乃至３４のうちのいずれか一項に記載の建材パネル。
【請求項３６】
前記基材（２）は、装飾パターン又は印刷デザイン（７）を持つ装飾層（３）を含む、請求項２８乃至３５のうちのいずれか一項に記載の建材パネル。
【請求項３７】
様々な光沢度を持つ上面を持つ耐磨耗層（１）を形成する方法において、
耐磨耗性粒子及び／又は耐擦傷性粒子が実質的に封入された熱可塑性材料でできた耐磨耗層（１）を提供する工程と、
プレス後に前記耐磨耗層（１）の前記上面が光沢度が異なる部分（５、６）を得るように、光沢度が異なる部分を持つプレス装置（１１）に前記耐磨耗層（１）の上面を押し付ける工程とを含む、方法。
【請求項３８】
建材パネル（１０、１０’、１０’’）を製造する方法において、
基材（２）を提供する工程と、
耐磨耗性粒子及び／又は耐擦傷性粒子が実質的に封入された熱可塑性材料を含む耐磨耗層（１）を前記基材（２）に設ける工程と、
前記基材（２）及び前記耐磨耗層（１）を互いにプレスし、これによって建材パネル（１０、１０’、１０’’）を形成する工程とを含み、
プレス後に前記耐磨耗層（１）の前記上面が光沢度が異なる部分（５、６）を得るように、光沢度が異なる部分を持つプレス装置（１１）に前記耐磨耗層（１）の上面を押し付ける、方法。
【請求項３９】
建材パネル（１０、１０’、１０’’）において、
基材（２）と、
耐磨耗性粒子及び／又は耐擦傷性粒子が実質的に封入された熱可塑性材料を含む、前記基材（２）に配置された耐磨耗層（１）とを含み、
前記耐磨耗層（１）の前記上面には、光沢度が異なる部分（５、６）が設けられている建材パネル。
【請求項４０】
様々な光沢度の上面を持つ耐磨耗層を製造する方法において、
熱可塑性材料を含む耐磨耗層を提供する工程と、
前記耐磨耗層の前記上面の部分を研磨することにより、前記耐磨耗層の上面の研磨されなかった部分と比較して光沢度が異なる部分が得られるように、研磨する工程とを含む、方法。
【請求項４１】
更に、前記耐磨耗層の前記上面にエンボス構造が得られるように、前記耐磨耗層の前記上面を、エンボスを備えたプレス装置に押し付ける工程と、前記エンボス構造の突出部分で形成された前記部分を研磨する工程を更に含む、請求項４０に記載の方法。
【請求項４２】
前記耐磨耗層の前記上面の部分をマスクし、前記耐磨耗層の前記上面のマスクしなかった部分で前記研磨された部分が形成される、請求項４０に記載の方法。
【発明の詳細な説明】
【技術分野】
【０００１】
本発明は、様々な光沢度を持つ耐磨耗層を製造する方法、様々な光沢度の耐磨耗層を含む建材パネルを製造する方法、及びこのような建材パネルに関する。
【背景技術】
【０００２】
近年、いわゆるラグジャリービニルタイル及びプランク（ＬＶＴ）が大きな成功を収めている。こうした種類のフロアパネルは、通常は、熱可塑性コア、コアに配置された熱可塑性装飾層、装飾層上の透明な耐磨耗層、及び耐磨耗層に付けたコーティングを含む。熱可塑性材料は、多くの場合、ＰＶＣである。耐磨耗層は、従来は、例えば厚さが０．２−０．７ｍｍのＰＶＣホイルである。コア、装飾層、及び透明な耐磨耗層は、従来は互いにプレスされてフロアパネルを形成する。プレス後に耐磨耗層に付けられるコーティングは、従来は紫外線硬化型ポリウレタンコーティングである。耐磨耗層は、コーティングとともに、フロアパネルの耐磨耗性を提供し、装飾層を保護する。
【０００３】
しかしながら、フロアパネルに磨耗が加わると、コーティング及び耐磨耗層が比較的容易にすり減ってしまうか或いは、少なくとも耐磨耗層の外観が損なわれるように磨耗してしまい、引っ掻き傷ができ及び／又はもはや透明性でなくなってしまう。樹脂の積層フロアパネルと比較すると、ＬＶＴフロアパネルの耐擦傷性は劣っている。しかしながら、ＬＶＴフロアには、エンボスが深く、水分に対する寸法安定性がよく、耐湿性及び吸音性に優れているといった、例えば積層フロアを上回る幾つかの利点がある。
【０００４】
紫外線硬化型ポリウレタンコーティングをフロアパネルに最上層として付けることによって、フロアパネルの表面は均等な光沢度を得る。即ちフロアパネルはコーティングの光沢度を得る。
【０００５】
紫外線硬化型コーティングの光沢度を異ならせてもよいということが公知である。これは、例えば、ＵＳ７，２７６，２６５に開示されているように、表面コーティングの第１領域を第１条件組下で重合し、表面コーティングの第２領域を第２条件組下で重合することによって行われ、光沢度が異なる領域が得られる。
【０００６】
ＧＢ２  ２６２  ９４０には、ＰＶＣ樹脂１００重量％当たり最大約１５部の比率でポリウレタンを含むことによって滑り止め性及び耐擦傷性を改善した可撓性ビニルフロアカバーが開示されている。
【０００７】
ＤＥ１０２０１２００５３１２としても公開されたＷＯ２０１３／１３９４６０には、  一層のエラストマー材料が加硫装置に供給され、離間紙層が転写構造を有し、エラストマー材料層に異なる光沢度を与える、フロアカバーを製造するための方法が開示されている。
【０００８】
ＵＳ５，７８７，６５５には、軟化したポリマーフィルムに複数のビーズをぶつける工程を含み、各ビーズの一区分が軟化したポリマーフィルムから突出するようにする、装飾性滑り止めカバーシステムを製造するための方法が開示されている。ビーズの平均直径は約１０ミル乃至４０ミルである。この直径のビーズが１平方インチ当たり約２００個乃至１１００個の密度であり、カバーシステムに十分な摩擦係数が提供される。
【先行技術文献】
【特許文献】
【０００９】
【特許文献１】ＵＳ７，２７６，２６５
【特許文献２】ＧＢ２  ２６２  ９４０
【特許文献３】ＷＯ２０１３／１３９４６０
【特許文献４】ＵＳ５，７８７，６５５
【発明の概要】
【発明が解決しようとする課題】
【００１０】
少なくとも本発明の実施例の目的は、当該技術分野で周知の上述の技術の改良を提供することである。
【００１１】
少なくとも本発明の実施例の別の目的は、熱可塑性材料上に様々な光沢度を得る方法を提供することである。
【００１２】
少なくとも本発明実施例の更に別の目的は、保護コーティングの必要をなくし、熱可塑性材料でできた耐磨耗層に異なる光沢度を提供することである。
【課題を解決するための手段】
【００１３】
これらの及び他の目的及び以下の説明から明らかになる利点のうちの少なくとも幾つかは、様々な光沢度を持つ耐磨耗層を本発明の第１の態様に従って製造する方法によって達成される。この方法は、熱可塑性材料を含む耐磨耗層を提供する工程と、プレス後に光沢度が異なる部分を得るように、光沢度が異なる部分を持つプレス装置に耐磨耗層を押し付ける工程とを含む、方法によって達成された。
【００１４】
光沢度は、表面が光を整反射方向にどれほど良好に反射するのかを示す光学的特性である。光沢度が高い表面では、大量の光が整反射方向反射される。即ち入射角が反射角とほぼ等しい。艶消しの表面では、光は全ての方向に拡散式に散乱される。光沢度は、公知量の光を表面で輝かせ、反射を測ることによって計測される。光沢度標準に対する比と比較した入射光に対する反射の比を光沢度単位（ＧＵ：ｇｒｏｓｓ  ｕｎｉｔ）で記録する。光沢度は様々な角度で記録される。６０°の角度では、光沢度は、７０ＧＵを越える高い光沢度、１０−７０ＧＵの中程度の光沢度、及び１０ＧＵよりも低い低光沢度と定義される。光沢度が異なるということは、ＧＵで様々な光沢度値が計測されるということを意味する。
【００１５】
異なる光沢度というのは、好ましくは、第１部分又は第１部分の組の光沢度が、第２部分又は第２部分の組の光沢度と異なるということを意味する。耐磨耗層の第１部分又は第１部分の組の光沢度は、耐磨耗層の第２部分又は第２部分の組よりも高くてもよい。第１部分又は第１部分の組は第１光沢度を有し、第２部分又は第２部分の組は第２光沢度を有し、第２光沢度は第１光沢度よりも高くてもよいし、低くてもよい。プレス装置及び耐磨耗層は、光沢度が高い部分、例えば７０ＧＵよりも高い部分と、艶消しの部分、例えば１０ＧＵよりも低い部分とを含んでいてもよい。プレス装置及び従って耐磨耗層は、任意の数の異なる光沢度が現れるように二つ以上の光沢度を備えていてもよい。
【００１６】
一実施例では、耐磨耗層は実質的に透明である。実質的に透明であるというのは、耐磨耗層の光線透過率が、可視光で、例えば波長が約３９０−７００ｎｍの光で、８０％を越え、好ましくは９０％を越えるということを意味する。これによって、装飾層や装飾印刷が耐磨耗層を通して見える。好ましくは、耐磨耗層は、耐磨耗層の下に配置された任意の装飾層又は装飾印刷の印象に影響を及ぼさない。耐磨耗層は、顔料着色されていなくてもよい。
【００１７】
少なくとも本発明の実施例の利点は、熱可塑性材料でできた異なる光沢度を持つ耐磨耗層が得られるということである。従来、十分な耐擦傷性を確保するため、耐磨耗層にコーティングが付けられていた。これによって、均等な光沢度、即ちコーティングの光沢度が得られた。耐磨耗性を改善した耐磨耗層を提供することによって、例えば耐磨耗層に耐磨耗性粒子を含ませることによって、耐磨耗性を維持しつつ又は改善しつつ、コーティングを除外できる。これによって、耐磨耗層に様々な光沢度を提供できる。
【００１８】
耐磨耗層は、追加の層又はコーティングを付ける必要がない。耐磨耗層は、例えば建材パネルの最上層を形成するようになっている。耐磨耗層は、例えば建材パネルの上層を形成するようになっている。耐磨耗層に追加の層又はコーティングを付ける必要がない。
【００１９】
耐磨耗層の上面に異なる光沢度を持つ部分が設けられるように、耐磨耗層の上面をプレス装置に押し付けてもよい。
【００２０】
耐磨耗層の様々な光沢度は、印刷デザイン等の装飾パターンと位置合わせされるようになっていてもよい。
【００２１】
耐磨耗層を、後の作業で、装飾層又はコア等の基材に接着することができる。別の態様では、プレス前に耐磨耗層を基材に接着してもよい。耐磨耗層は、例えば、基材に接着又はプレス（接着剤を用いて又は接着剤なしで）できる。
【００２２】
一実施例では、耐磨耗層は、更に、耐磨耗性粒子及び／又は耐擦傷性粒子を含む。耐磨耗性粒子は、鋼玉石等のアルミニウム酸化物を含んでいてもよい。耐擦傷性粒子及び耐磨耗性粒子は、シリカを含んでいてもよい。熱可塑性材料でできた耐磨耗層に耐磨耗性粒子及び耐擦傷性粒子を含ませることによって、層の耐磨耗性及び／又は耐擦傷性を従来の耐磨耗性ホイルと比較して向上する。耐磨耗層に耐磨耗性粒子及び／又は耐擦傷性粒子を含ませることによる利点は、耐磨耗層の材料厚を大きくすることなく、耐磨耗性及び／又は耐擦傷性が得られるということである。耐磨耗層を厚くすることによって耐磨耗性及び／又は耐擦傷性を得ることは、耐磨耗性粒子及び／又は耐擦傷性粒子を含ませることと比較して費用が掛かり、材料を消費する。
【００２３】
耐磨耗性粒子及び／又は耐擦傷性粒子は、耐磨耗層に実質的に封入されていてもよい。実質的に封入されるというのは、耐磨耗性粒子及び／又は耐擦傷性粒子の表面積の９０％よりも多くが耐磨耗層に封入されているということを意味する。好ましくは、耐磨耗性粒子及び／又は耐擦傷性粒子は、耐磨耗層の表面の外側に突出していない。例えば、好ましくは粒子の少なくとも９５％が実質的に封入されており、随意であるがこれらの粒子の少なくとも９９％が実質的に封入されている。突出した粒子は、靴下や靴等に磨耗を生じ、滑り止め表面によって提供されるような、耐磨耗ホイルの粗くざらざらとした表面を提供する。耐磨耗性粒子及び／又は耐擦傷性粒子の目的は、耐磨耗性を提供することであって、滑り止め性を提供することではない。
【００２４】
粒子は、耐磨耗層に封入されることにより、耐磨耗層の表面から突出した滑り止め粒子の場合におけるように粗い表面を形成することなく、耐磨耗性及び耐擦傷性を高める。更に、耐磨耗性粒子及び／又は耐擦傷性粒子が耐磨耗層に封入されているため、プレスプレート等の磨耗が減少する。
【００２５】
耐磨耗性粒子及び／又は耐擦傷性粒子の平均粒径は、２００μｍよりも小さく、好ましくは１００μｍよりも小さくてもよい。耐磨耗層の透明性を確保するため、耐磨耗性粒子及び／又は耐擦傷性粒子の平均粒径は、好ましくは、２００μｍよりも小さい。
【００２６】
耐磨耗性粒子及び／又は耐擦傷性粒子の平均粒径は、耐磨耗層の厚さよりも小さくてもよい。耐磨耗性粒子及び／又は耐擦傷性粒子の平均粒径は、耐磨耗層の厚さよりも大きくてもよい。しかしながら、耐磨耗性粒子及び／又は耐擦傷性粒子は耐磨耗層の厚さを越える平均粒径を持つけれども、プレス中、耐磨耗性粒子及び／又は耐擦傷性粒子は、耐磨耗性粒子及び／又は耐擦傷性粒子がプレス後に耐磨耗層の上面を越えて突出しないように、第１ホイルに押し込まれる。
【００２７】
熱可塑性材料は、熱可塑性芳香族又は脂肪族ポリウレタン等の熱可塑性ポリウレタン（ＰＵ）、又はその混合物で形成されていてもよい。耐磨耗層は、熱可塑性ポリウレタン（ＰＵ）ホイルで形成されていてもよい。ポリウレタンは、高い耐薬品性を提供する。耐擦傷性及び耐微小擦傷性もまた向上する。更に、ポリウレタンを含む耐磨耗層によって、ブラックヒールマーク性もまた改善される。好ましくは、少なくとも耐磨耗層の上部分が熱可塑性ポリウレタンでできている。
【００２８】
熱可塑性材料は、ポリ塩化ビニル（ＰＶＣ）を含んでいてもよい。
【００２９】
熱可塑性材料は、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含んでいてもよい。熱可塑性材料は、イオノマー、例えばポリエチレンのイオノマーを含んでいてもよい。熱可塑性材料は、注型用樹脂又はホットメルトであってもよい。
【００３０】
一実施例では、耐磨耗層は顔料を含む。
【００３１】
一実施例では、耐磨耗層は印刷されている。
【００３２】
プレス装置は金属面を含んでいてもよく、光沢度が異なる前記部分は、金属面に形成されている。異なる光沢度の部分は、エングレービング、砥粒ブラスティング、エッチング、電解研磨等の研磨加工によって形成されてもよい。金属面の基材にデジタル印刷することによって様々な光沢度が形成されてもよい。デジタル印刷は、装飾パターンと位置合わせできる。金属面は、プレス中、耐磨耗層と直接接触してもよい。
【００３３】
一実施例では、プレス装置は熱硬化性樹脂プレスプレートを含み、光沢度が異なる前記部分は、プレスプレートの熱硬化性樹脂表面に形成される。
【００３４】
プレス装置は、プレスシリンダ、プレスベルト、又はプレスプレートを含んでいてもよく、プレスシリンダ、プレスベルト、又はプレスプレートは、光沢度が異なる部分を有する。プレスシリンダ、プレスベルト、又はプレスプレートの表面は、プレス中、耐磨耗層と直接接触してもよい。
【００３５】
プレス装置は構造ホイルを含んでいてもよく、構造ホイルには、光沢度が異なる部分が設けられている。光沢度が異なる部分は、構造ホイルの基材に物質をデジタル印刷することによって得ることができる。光沢度が異なる部分は、ホイルに付けたコーティングをエングレーブドローラーに押し付け、コーティングを硬化することによって得てもよい。別の態様では、様々な光沢度を持つアルミニウムホイルを使用してもよい。デジタル印刷を装飾パターンと位置合わせできる。
【００３６】
構造ホイルは紙ホイル、プラスチックホイル、又はアルミニウムホイル等の金属ホイルであってもよい。
【００３７】
耐磨耗層の様々な光沢度は、最大深さが３０μｍの部分を含む耐磨耗層の微小構造によって形成されてもよい。
【００３８】
方法は、更に、好ましくは深さが１００μｍを越えるエンボス部分を耐磨耗層に形成する工程を含んでいてもよい。エンボスは、建材パネルの装飾パターンと位置合わせされていてもよい。エンボス部分は、異なる光沢度及び装飾パターンを持つ部分と位置合わせできる。光沢度が異なる部分の形成前又はその後に、エンボス部分の形成を異なる光沢度の部分の形成と一緒に行ってもよい。
【００３９】
方法は、プレス前に耐磨耗層を基材に付ける工程を更に含んでいてもよい。
【００４０】
基材は、装飾層を含んでいてもよい。装飾層はコアに配置されていてもよい。装飾パターン例えば印刷デザインによって装飾層の装飾性を提供してもよい。装飾層は、熱可塑性材料を含んでいてもよい。
【００４１】
耐磨耗層は、表面上に、好ましくは異なる光沢度が設けられた表面とは反対側の表面上に印刷デザインを備えていてもよい。
【００４２】
基材はコアであってもよい。コアの表面には、装飾パターン、例えば印刷デザインが設けられていてもよい。
【００４３】
基材は、熱可塑性材料を含んでいてもよい。
【００４４】
本発明の第２の態様によれば、様々な光沢度を持つ建材パネルの製造方法が提供される。この方法は、基材を提供する工程と、熱可塑性材料を含む耐磨耗層を基材に付ける工程と、基材及び耐磨耗層を互いにプレスし、これによって建材パネルを形成する工程とを含み、プレス後に耐磨耗層が光沢度が異なる部分を得るように、光沢度が異なる部分を持つプレス装置に耐磨耗層を押し付ける。
【００４５】
建材パネルを形成するために基材及び耐磨耗層を互いにプレスするとき、光沢度が異なる部分を持つプレス装置に耐磨耗層を押し付けてもよく、又は建材パネルを形成するために基材及び耐磨耗層を互いにプレスする工程の前又は後に分離してもよい。
【００４６】
光沢度は、表面が光を整反射方向にどれほど良好に反射するのかを示す光学的特性である。光沢度が高い表面では、大量の光が整反射方向反射される。即ち入射角が反射角とほぼ等しい。艶消しの表面では、光は全ての方向に拡散式に散乱される。光沢度は、公知量の光を表面で輝かせ、反射を測ることによって計測される。光沢度標準に対する比と比較した入射光に対する反射の比を光沢度単位（ＧＵ）で記録する。光沢度は様々な角度で記録される。６０°の角度では、光沢度は、７０ＧＵを越える高い光沢度、１０−７０ＧＵの中程度の光沢度、及び１０ＧＵよりも低い低光沢度と定義される。光沢度が異なるということは、ＧＵで様々な光沢度値が計測されるということを意味する。
【００４７】
異なる光沢度というのは、好ましくは、第１部分又は第１部分の組の光沢度が、第２部分又は第２部分の組の光沢度と異なるということを意味する。耐磨耗層の第１部分又は第１部分の組の光沢度は、耐磨耗層の第２部分又は第２部分の組よりも高くてもよい。第１部分又は第１部分の組は第１光沢度を有し、第２部分又は第２部分の組は第２光沢度を有し、第２光沢度は第１光沢度よりも高くてもよいし、低くてもよい。プレス装置及び耐磨耗層は、光沢度が高い部分、例えば７０ＧＵよりも高い部分と、艶消しの部分、例えば１０ＧＵよりも低い部分とを含んでいてもよい。プレス装置及び従って耐磨耗層は、任意の数の異なる光沢度が現れるように二つ以上の光沢度を備えていてもよい。
【００４８】
一実施例では、耐磨耗層は実質的に透明である。実質的に透明であるというのは、耐磨耗層の光線透過率が、可視光で、例えば波長が約３９０−７００ｎｍの光で、８０％を越え、好ましくは９０％を越えるということを意味する。これによって、任意の装飾層又は装飾印刷が耐磨耗層を通して見える。好ましくは、耐磨耗層は、耐磨耗層の下に配置された任意の装飾層又は装飾印刷の印象に影響を及ぼさない。耐磨耗層は、顔料着色されていなくてもよい。
【００４９】
少なくとも本発明の実施例の利点は、熱可塑性材料でできた異なる光沢度を持つ耐磨耗層が得られるということである。従来、耐磨耗層にコーティングが付けられ、均等な光沢度が得られた。耐磨耗性を改善した耐磨耗層を提供することによって、例えば耐磨耗層に耐磨耗性粒子を含ませることによって、耐磨耗性を維持しつつ又は改善しつつ、コーティングを除外できる。これによって、耐磨耗層に異なる光沢度を提供できる。
【００５０】
従って、これによって、様々な光沢度を持つ建材パネルを得ることができる。建材パネルは、追加の層又はコーティングを付ける必要がない。耐磨耗層は、建材パネルの最上層を形成する。耐磨耗層は、建材パネルの上層を形成する。耐磨耗層には追加の層又はコーティングが付けられない。
【００５１】
耐磨耗層の様々な光沢度は、印刷デザイン等の装飾パターンと位置合わせされるようになっている。
【００５２】
耐磨耗層の上面に光沢度が異なる部分が設けられるように、耐磨耗層の上面をプレス装置に押し付けてもよい。
【００５３】
耐磨耗層は、耐磨耗性粒子及び／又は耐擦傷性粒子を含んでいてもよい。耐磨耗性粒子及び耐擦傷性粒子は、鋼玉石等のアルミニウム酸化物を含んでいてもよい。耐擦傷性粒子及び耐磨耗性粒子は、シリカを含んでいてもよい。熱可塑性材料でできた耐磨耗層に耐磨耗性粒子及び耐擦傷性粒子を含ませることによって、層の耐磨耗性及び／又は耐擦傷性が従来の耐磨耗性ホイルと比較して向上する。耐磨耗層に耐磨耗性粒子及び／又は耐擦傷性粒子を含ませることによる利点は、耐磨耗層の材料厚を大きくすることなく、耐磨耗性及び／又は耐擦傷性が得られるということである。耐磨耗層を厚くすることによって耐磨耗性及び／又は耐擦傷性を得ることは、耐磨耗性粒子及び／又は耐擦傷性粒子を含ませることと比較して費用が掛かり、材料を消費する。
【００５４】
耐磨耗性粒子及び／又は耐擦傷性粒子は、耐磨耗層に実質的に封入されていてもよい。実質的に封入されるというのは、耐磨耗性粒子及び／又は耐擦傷性粒子の表面積の９０％よりも多くが耐磨耗層に封入されているということを意味する。好ましくは、耐磨耗性粒子及び／又は耐擦傷性粒子は、耐磨耗層の表面の外側に突出していない。例えば、好ましくは粒子の少なくとも９５％が実質的に封入されており、随意であるがこれらの粒子の少なくとも９９％が実質的に封入されている。突出した粒子は、靴下や靴等に磨耗を生じ、滑り止め表面によって提供されるような、耐磨耗ホイルの粗くざらざらとした表面を提供する。耐磨耗性粒子及び／又は耐擦傷性粒子の目的は、耐磨耗性を提供することであって、滑り止め性を提供することではない。
【００５５】
粒子は、耐磨耗層に封入されることにより、耐磨耗層の表面から突出した滑り止め粒子の場合におけるように粗い表面を形成することなく、耐磨耗性及び耐擦傷性を高める。更に、耐磨耗性粒子及び／又は耐擦傷性粒子が耐磨耗層に封入されているため、プレスプレート等の磨耗が減少する。
【００５６】
耐磨耗性粒子及び／又は耐擦傷性粒子の平均粒径は、２００μｍよりも小さく、好ましくは１００μｍよりも小さくてもよい。耐磨耗層の透明性を確保するため、耐磨耗性粒子及び／又は耐擦傷性粒子の平均粒径は、好ましくは、１００μｍよりも小さい。
【００５７】
耐磨耗性粒子及び／又は耐擦傷性粒子の平均粒径は、耐磨耗層の厚さよりも小さくてもよい。耐磨耗性粒子及び／又は耐擦傷性粒子の平均粒径は、耐磨耗層の厚さよりも大きくてもよい。しかしながら、耐磨耗性粒子及び／又は耐擦傷性粒子は耐磨耗層の厚さを越える平均粒径を持つけれども、プレス中、耐磨耗性粒子及び／又は耐擦傷性粒子は、耐磨耗性粒子及び／又は耐擦傷性粒子がプレス後に耐磨耗層の上面を越えて突出しないように、第１ホイルに押し込まれる。
【００５８】
熱可塑性材料は、熱可塑性芳香族又は脂肪族ポリウレタン等の熱可塑性ポリウレタン（ＰＵ）、又はその混合物で形成されていてもよい。耐磨耗層は、熱可塑性ポリウレタン（ＰＵ）ホイルで形成されていてもよい。ポリウレタンは、高い耐薬品性を提供する。耐擦傷性及び耐微小擦傷性もまた向上する。更に、ポリウレタンを含む耐磨耗層によって、ブラックヒールマーク性もまた改善される。好ましくは、少なくとも耐磨耗層の上部分が熱可塑性ポリウレタンでできている。
【００５９】
耐磨耗層の熱可塑性材料は、ポリ塩化ビニル（ＰＶＣ）を含んでいてもよい。
【００６０】
熱可塑性材料は、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含んでいてもよい。熱可塑性材料は、イオノマー、例えばポリエチレンのイオノマーを含んでいてもよい。熱可塑性材料は、注型用樹脂又はホットメルトであってもよい。
【００６１】
一実施例では、耐磨耗層は顔料を含む。
【００６２】
一実施例では、耐磨耗層は印刷されている。
【００６３】
プレス装置は金属面を含んでいてもよく、光沢度が異なる前記部分は、金属面に形成されている。異なる光沢度の部分は、エングレービング、砥粒ブラスティング、エッチング、電解研磨等の研磨加工によって形成されてもよい。金属面の基材にデジタル印刷することによって様々な光沢度を形成してもよい。デジタル印刷は、装飾パターンと位置合わせできる。金属面は、プレス中、耐磨耗層と直接接触してもよい。
【００６４】
一実施例では、プレス装置は熱硬化性樹脂プレスプレートを含み、光沢度が異なる前記部分は、プレスプレートの熱硬化性樹脂表面に形成される。
【００６５】
プレス装置は、プレスシリンダ、プレスベルト、又はプレスプレートを含んでいてもよく、プレスシリンダ、プレスベルト、又はプレスプレートは、光沢度が異なる部分を有する。プレスシリンダ、プレスベルト、又はプレスプレートの表面は、プレス中、耐磨耗層と直接接触してもよい。
【００６６】
プレス装置は構造ホイルを含んでいてもよく、構造ホイルには、光沢度が異なる部分が設けられている。光沢度が異なる部分は、構造ホイルの基材に物質をデジタル印刷することによって得ることができる。光沢度が異なる部分は、ホイルに付けたコーティングをエングレーブドローラーに押し付け、コーティングを硬化することによって得てもよい。別の態様では、様々な光沢度を持つアルミニウムホイルを使用してもよい。デジタル印刷を装飾パターンと位置合わせできる。
【００６７】
構造ホイルは紙ホイル、プラスチックホイル、又はアルミニウムホイル等の金属ホイルであってもよい。
【００６８】
耐磨耗層を付ける工程は、粉体形態の熱可塑性材料を基材に付ける工程を含んでいてもよい。
【００６９】
耐磨耗層を設ける工程は、粉体形態の熱可塑性材料及び耐磨耗性粒子を含む混合物を付ける工程を含んでいてもよい。
【００７０】
耐磨耗層を設ける工程は、熱可塑性材料を含む第１層を付ける工程、耐磨耗性粒子を第１層に付ける工程、及び熱可塑性材料を含む第２層を耐磨耗性粒子に付ける工程を含んでいてもよい。
【００７１】
第１層は、ポリ塩化ビニル（ＰＶＣ）を含んでいてもよく、第２層はポリウレタン（ＰＵ）を含んでいてもよい。
【００７２】
耐磨耗層は、熱可塑性ホイルであってもよい。
【００７３】
耐磨耗層は、基材にコーティングを付けることによって形成されてもよい。コーティングは、放射線硬化コーティング、好ましくは紫外線硬化コーティングであってもよい。コーティングは、アクリレート又はメタクリレートのモノマー又はオリゴマーであってもよい。コーティングは、プレス前又はプレス後に硬化してもよい。
【００７４】
耐磨耗層の様々な光沢度は、最大深さが３０μｍの部分を含む微小構造によって形成されてもよい。
【００７５】
方法は、更に、好ましくは深さが１００μｍを越えるエンボス部分を耐磨耗層に形成する工程を含んでいてもよい。エンボスは、装飾パターンと位置合わせされていてもよい。エンボス部分は、異なる光沢度及び装飾パターンを持つ部分と位置合わせできる。光沢度が異なる部分の形成前又はその後に、エンボス部分の形成を異なる光沢度の部分の形成と一緒に行ってもよい。
【００７６】
基材は、熱可塑性材料を含んでいてもよい。
【００７７】
基材の熱可塑性材料は、ポリ塩化ビニル（ＰＶＣ）、ポリウレタン（ＰＵ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含んでいてもよい。熱可塑性材料は、イオノマー、例えばポリエチレンのイオノマーを含んでいてもよい。熱可塑性材料は、注型用樹脂又はホットメルトであってもよい。
【００７８】
基材は装飾層を含んでいてもよい。装飾層はコア上に配置されていてもよい。装飾層の装飾性は、装飾パターン、例えば印刷デザインによって提供されてもよい。装飾層は、熱可塑性材料でできていてもよい。
【００７９】
基材はコアであってもよい。コアの表面には、装飾パターン、例えば印刷デザインが設けられていてもよい。
【００８０】
別の態様では、耐磨耗層は、表面上に、好ましくは様々な光沢度が設けられた表面とは反対側の表面上に印刷デザインを備えていてもよい。
【００８１】
本発明の第３の態様によれば、建材パネルが提供される。建材パネルは、基材と、基材に配置された様々な光沢度を持つ熱可塑性材料製の耐磨耗層とを含む。
【００８２】
光沢度は、表面が光を整反射方向にどれほど良好に反射するのかを示す光学的特性である。光沢度が高い表面では、大量の光が整反射方向反射される。即ち入射角が反射角とほぼ等しい。艶消しの表面では、光は全ての方向に拡散式に散乱される。光沢度は、公知量の光を表面で輝かせ、反射を測ることによって計測される。光沢度標準に対する比と比較した入射光に対する反射の比を光沢度単位（ＧＵ）で記録する。光沢度は様々な角度で記録される。６０°の角度では、光沢度は、７０ＧＵを越える高い光沢度、１０−７０ＧＵの中程度の光沢度、及び１０ＧＵよりも低い低光沢度と定義される。光沢度が異なるということは、ＧＵで様々な光沢度値が計測されるということを意味する。
【００８３】
異なる光沢度というのは、好ましくは、第１部分又は第１部分の組の光沢度が、第２部分又は第２部分の組の光沢度と異なるということを意味する。耐磨耗層の第１部分又は第１部分の組の光沢度は、耐磨耗層の第２部分又は第２部分の組よりも高くてもよい。第１部分又は第１部分の組は第１光沢度を有し、第２部分又は第２部分の組は第２光沢度を有し、第２光沢度は第１光沢度よりも高くてもよいし、低くてもよい。耐磨耗層は、光沢度が高い部分と、艶消しの部分とを含んでいてもよい。耐磨耗層は、任意の数の異なる光沢度が現れるように二つ以上の光沢度を備えていてもよい。
【００８４】
一実施例では、耐磨耗層は実質的に透明である。実質的に透明であるというのは、耐磨耗層の光線透過率が、可視光で、例えば波長が約３９０−７００ｎｍの光で、８０％を越え、好ましくは９０％を越えるということを意味する。これによって、任意の装飾層又は装飾印刷が耐磨耗層を通して見える。好ましくは、耐磨耗層は、耐磨耗層の下に配置された任意の装飾層又は装飾印刷の印象に影響を及ぼさない。耐磨耗層は、顔料着色されていなくてもよい。
【００８５】
本発明の第３の態様の実施例の利点は、異なる光沢度を持つ部分を備えた耐磨耗層を含む建材パネルが提供されるということである。耐磨耗層にコーティングが施されていないため、異なる光沢度の部分を持つ耐磨耗層を提供できる。耐磨耗層は、建材パネルの最上層を形成する。耐磨耗層は、建材パネルの上層を形成する。耐磨耗層には追加の層又はコーティングが付けられていない。
【００８６】
耐磨耗層の上面には、異なる光沢度の部分が設けられている。
【００８７】
光沢度が異なる部分を建材パネルに形成でき、光沢度が異なるこれらの部分は、建材パネルの装飾パターン又は印刷デザインと位置合わせされる。更に、建材パネルにエンボス部分を形成でき、これらのエンボス部分は建材パネルの装飾パターン又は印刷デザインと位置合わせできる。
【００８８】
基材は、装飾層を含んでいてもよい。装飾層はコアに配置されていてもよい。装飾パターン例えば印刷デザインによって装飾層の装飾性を提供してもよい。装飾層は、熱可塑性材料を含んでいてもよい。装飾層は、木材ベニヤ層、コルク層、又は装飾紙であってもよい。
【００８９】
基材はコアであってもよい。コアの表面には、装飾パターン、例えば印刷デザインが設けられていてもよい。
【００９０】
別の態様では、耐磨耗層は、表面上に、好ましくは様々な光沢度が設けられた表面とは反対側の表面上に印刷デザインを備えていてもよい。
【００９１】
耐磨耗層の光沢度が異なる部分は、装飾パターン又は印刷デザインと位置合わせして形成されていてもよい。
【００９２】
耐磨耗層は、装飾パターンと位置合わせしてエンボスが設けられていてもよい。
【００９３】
異なる光沢度の部分が、装飾パターン又は印刷デザインと位置合わせして、及び耐磨耗層のエンボスと位置合わせして形成されていてもよい。光沢度が高い部分を耐磨耗層の低いエンボス部分とコーディネートしてもよい。光沢度が低い部分を耐磨耗層の比較的高くに配置された部分とコーディネートしてもよい。建材パネルの設計及び所望の外観に応じてこの逆にしてもよい。
【００９４】
最大深さが３０μｍの部分を含む微小構造によって異なる光沢度を形成してもよい。
【００９５】
耐磨耗層は、好ましくは１００μｍを越える深さの耐磨耗層のエンボス部分を更に含んでいてもよい。
【００９６】
一実施例では、耐磨耗層は顔料を含む。
【００９７】
一実施例では、耐磨耗層は印刷されている。
【００９８】
耐磨耗層の熱可塑性材料は、ポリ塩化ビニル（ＰＶＣ）、ポリウレタン（ＰＵ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含んでいてもよい。熱可塑性材料は、イオノマー、例えばポリエチレンのイオノマーを含んでいてもよい。熱可塑性材料は、注型用樹脂又はホットメルトであってもよい。
【００９９】
耐磨耗層は、更に、耐磨耗性粒子及び／又は耐擦傷性粒子、例えば鋼玉石等のアルミニウム酸化物を含んでいてもよい。耐磨耗性粒子及び／又は耐擦傷性粒子は鋼玉石等のアルミニウム酸化物を含んでいてもよい。耐擦傷性粒子及び耐磨耗性粒子は、シリカを含んでいてもよい。耐磨耗層に耐磨耗性粒子及び耐擦傷性粒子を含ませることによって、耐磨耗層の材料厚を大きくすることなく、耐磨耗性及び／又は耐擦傷性が向上する。耐磨耗層を厚くすることによって耐磨耗性及び／又は耐擦傷性を得ることは、耐磨耗性粒子及び／又は耐擦傷性粒子を含ませることと比較して費用が掛かり、材料を消費する。
【０１００】
耐磨耗性粒子及び／又は耐擦傷性粒子は、耐磨耗層に実質的に封入されていてもよい。実質的に封入されるというのは、耐磨耗性粒子及び／又は耐擦傷性粒子の表面積の９０％よりも多くが耐磨耗層に封入されているということを意味する。好ましくは、耐磨耗性粒子及び／又は耐擦傷性粒子は、耐磨耗層の表面の外側に突出していない。例えば、好ましくは粒子の少なくとも９５％が実質的に封入されており、随意であるがこれらの粒子の少なくとも９９％が実質的に封入されている。突出した粒子は、靴下や靴等に磨耗を生じ、滑り止め表面によって提供されるような、耐磨耗ホイルの粗くざらざらとした表面を提供する。耐磨耗性粒子及び／又は耐擦傷性粒子の目的は、耐磨耗性を提供することであって、滑り止め性を提供することではない。
【０１０１】
粒子は、耐磨耗層に封入されることにより、耐磨耗層の表面から突出した滑り止め粒子の場合におけるように粗い表面を形成することなく、耐磨耗性及び耐擦傷性を高める。更に、耐磨耗性粒子及び／又は耐擦傷性粒子が耐磨耗層に封入されているため、プレスプレート等の磨耗が減少する。
【０１０２】
耐磨耗性粒子及び／又は耐擦傷性粒子の平均粒径は、２００μｍよりも小さく、好ましくは１００μｍよりも小さくてもよい。耐磨耗層の透明性を確保するため、耐磨耗性粒子及び／又は耐擦傷性粒子の平均粒径は、好ましくは、１００μｍよりも小さい。
【０１０３】
耐磨耗性粒子及び／又は耐擦傷性粒子の平均粒径は、耐磨耗層の厚さよりも小さくてもよい。耐磨耗性粒子及び／又は耐擦傷性粒子の平均粒径は、耐磨耗層の厚さよりも大きくてもよい。しかしながら、耐磨耗性粒子及び／又は耐擦傷性粒子は耐磨耗層の厚さを越える平均粒径を持つけれども、プレス中、耐磨耗性粒子及び／又は耐擦傷性粒子は、耐磨耗性粒子及び／又は耐擦傷性粒子がプレス後に耐磨耗層の上面を越えて突出しないように、第１ホイルに押し込まれる。
【０１０４】
本発明の第４の態様によれば、様々な光沢度を持つ耐磨耗層が提供される。耐磨耗層は熱可塑性材料でできており、耐磨耗層には光沢度が異なる部分が設けられている。
【０１０５】
光沢度は、表面が光を整反射方向にどれほど良好に反射するのかを示す光学的特性である。光沢度が高い表面では、大量の光が整反射方向反射される。即ち入射角が反射角とほぼ等しい。艶消しの表面では、光は全ての方向に拡散式に散乱される。光沢度は、公知量の光を表面で輝かせ、反射を測ることによって計測される。光沢度標準に対する比と比較した入射光に対する反射の比を光沢度単位（ＧＵ）で記録する。光沢度は様々な角度で記録される。６０°の角度では、光沢度は、７０ＧＵを越える高い光沢度、１０−７０ＧＵの中程度の光沢度、及び１０ＧＵよりも低い低光沢度と定義される。光沢度が異なるということは、ＧＵで様々な光沢度値が計測されるということを意味する。
【０１０６】
異なる光沢度というのは、好ましくは、第１部分又は第１部分の組の光沢度が、第２部分又は第２部分の組の光沢度と異なるということを意味する。耐磨耗層の第１部分又は第１部分の組の光沢度は、耐磨耗層の第２部分又は第２部分の組よりも高くてもよい。第１部分又は第１部分の組は第１光沢度を有し、第２部分又は第２部分の組は第２光沢度を有し、第２光沢度は第１光沢度よりも高くてもよいし、低くてもよい。耐磨耗層は、光沢度が高い部分及び艶消し部分を含んでいてもよい。耐磨耗層は、任意の数の異なる光沢度が現れるように二つ以上の光沢度を備えていてもよい。
【０１０７】
耐磨耗層の上面には、光沢度が異なる部分が設けられている。
【０１０８】
一実施例では、耐磨耗層は実質的に透明である。実質的に透明であるというのは、耐磨耗層の光線透過率が、可視光で、例えば波長が約３９０−７００ｎｍの光で、８０％を越え、好ましくは９０％を越えるということを意味する。これによって、任意の装飾層又は装飾印刷が耐磨耗層を通して見える。好ましくは、耐磨耗層は、耐磨耗層の下に配置された任意の装飾層又は装飾印刷の印象に影響を及ぼさない。耐磨耗層は、耐磨耗性粒子及び／又は耐擦傷性粒子、例えば鋼玉石等のアルミニウム酸化物を含んでいてもよい。
【０１０９】
耐磨耗性粒子及び／又は耐擦傷性粒子は、耐磨耗層に実質的に封入されていてもよい。実質的に封入されるというのは、耐磨耗性粒子及び／又は耐擦傷性粒子の表面積の９０％よりも多くが耐磨耗層に封入されているということを意味する。好ましくは、耐磨耗性粒子及び／又は耐擦傷性粒子は、耐磨耗層の表面の外側に突出していない。好ましくは、耐磨耗性粒子及び／又は耐擦傷性粒子は、耐磨耗層の表面の外側に突出していない。例えば、好ましくは粒子の少なくとも９５％が実質的に封入されており、随意であるがこれらの粒子の少なくとも９９％が実質的に封入されている。突出した粒子は、靴下や靴等に磨耗を生じ、滑り止め表面によって提供されるような、耐磨耗ホイルの粗くざらざらとした表面を提供する。耐磨耗性粒子及び／又は耐擦傷性粒子の目的は、耐磨耗性を提供することであって、滑り止め性を提供することではない。
【０１１０】
耐磨耗性粒子及び／又は耐擦傷性粒子の平均粒径は、２００μｍよりも小さく、好ましくは１００μｍよりも小さくてもよい。耐磨耗層の透明性を確保するため、耐磨耗性粒子及び／又は耐擦傷性粒子の平均粒径は、好ましくは、２００μｍよりも小さい。
【０１１１】
耐磨耗層の熱可塑性材料は、ポリ塩化ビニル（ＰＶＣ）、ポリウレタン（ＰＵ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含んでいてもよい。熱可塑性材料は、熱可塑性ポリウレタン（ＰＵ）、好ましくは、熱可塑性芳香族又は脂肪族ポリウレタン又はその混合物で形成されていてもよい。熱可塑性材料は、イオノマー、例えばポリエチレンのイオノマーを含んでいてもよい。熱可塑性材料は、注型用樹脂又はホットメルトであってもよい。
【０１１２】
本発明の第４の態様の実施例は、上文中に論じた本発明の第１の態様の全ての利点を備えており、これにより以上の議論は耐磨耗層にも適用できる。
【０１１３】
第５の態様によれば、様々な光沢度を持つ上面を持つ耐磨耗層を製造する方法が提供される。この方法は、熱可塑性材料でできた、研磨された部分及び研磨されていない部分を含む上面を持つ耐磨耗層を提供する。研磨された部分及び研磨されていない部分は、光沢度が異なる。
【０１１４】
第６の態様によれば、様々な光沢度を持つ建材パネルを製造する方法が提供される。この方法は、基材を提供する工程と、熱可塑性材料でできた耐磨耗層を基材に付ける工程と、基材及び耐磨耗層を互いにプレスし、これによって建材パネルを形成する工程と、研磨された部分の光沢度が研磨されていない耐磨耗層の上面の部分と比較して異なるように耐磨耗層の上面の部分を研磨する工程とを含む。
【０１１５】
第５及び第６の態様の実施例は、上文中に論じた本発明の第１及び第２の態様の全ての利点を備えており、従って、上文中の議論は、第５及び第６の態様にも適用できる。
【０１１６】
第５及び第６の態様では、
【０１１７】
一実施例では、方法は、耐磨耗層の上面にエンボス構造が得られるように、耐磨耗層の上面をエンボスを持つプレス装置に押し付け、突出部分の光沢度が、耐磨耗層の上面のエンボス部分の光沢度と比較して異なるように、エンボス構造の突出部分を研磨する。
【０１１８】
一実施例では、好ましくはプレス後、耐磨耗層の上面の部分をマスクし、耐磨耗層の上面のマスクされていない部分の光沢度が、マスクされた部分の光沢度と比較して異なるように、マスクされていない部分を研磨する。
【０１１９】
耐磨耗層は、上文中に説明したように実質的に透明であってもよい。これは上文中に説明した意味を有する。耐磨耗層は、顔料着色されていなくてもよい。
【０１２０】
耐磨耗層の異なる光沢度は、印刷デザイン等の装飾パターンと位置合わせされるようになっていてもよい。
【０１２１】
耐磨耗層は、更に、耐磨耗性粒子及び耐擦傷性粒子を含む。
【０１２２】
耐磨耗性粒子及び耐擦傷性粒子は、耐磨耗層に実質的に封入されていてもよい。
【０１２３】
耐磨耗性粒子及び／又は耐擦傷性粒子の平均粒径は、２００μｍよりも小さく、好ましくは１００μｍよりも小さくてもよい。耐磨耗層の透明性を確保するため、耐磨耗性粒子及び／又は耐擦傷性粒子の平均粒径は、好ましくは、２００μｍよりも小さい。
【０１２４】
熱可塑性材料は、熱可塑性芳香族又は脂肪族ポリウレタン等の熱可塑性ポリウレタン（ＰＵ）又はこれらの混合物を含んでいてもよい。耐磨耗層は、熱可塑性ポリウレタン（ＰＵ）ホイルでできていてもよい。
【０１２５】
熱可塑性材料は、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせを含んでいてもよい。熱可塑性材料は、イオノマー、例えばポリエチレンのイオノマーを含んでいてもよい。熱可塑性材料は、注型用樹脂又はホットメルトであってもよい。
【０１２６】
耐磨耗層は、顔料を含んでいてもよい。
【０１２７】
耐磨耗層は、印刷されてもよい。
【０１２８】
エンボス構造は、建材パネルの装飾パターンと位置合わせされていてもよい。
【０１２９】
基材は装飾層を含んでいてもよい。装飾層は、コアに配置されていてもよい。装飾層の装飾製は、装飾パターン、例えば印刷デザイン等によって提供されてもよい。装飾層は、熱可塑性材料でできていてもよい。
【０１３０】
耐磨耗層は、表面上、好ましくは様々な光沢度が形成された表面の反対側の表面上に印刷デザインを備えていてもよい。
【０１３１】
基材はコアであってもよい。コアの表面には、装飾パターン例えば印刷デザインが設けられていてもよい。基材は、熱可塑性材料でできていてもよい。
【０１３２】
本発明を、例として、本発明の実施例を示す添付の概略図を参照して更に詳細に説明する。
【図面の簡単な説明】
【０１３３】
【図１】図１は、耐磨耗層を製造する方法を示す図である。
【図２】図２は、建材パネルを製造する方法を示す図である。
【図３】図３Ａ−Ｃは、建材パネルの様々な実施例を示す図である。
【発明を実施するための形態】
【０１３４】
図１では、耐磨耗層１がコンベア１２上に配置されている。耐磨耗層１は、ホイルであってもよい。一実施例では、耐磨耗層１は、基材２に、例えばコンベア１２に塗布した粉体層によって形成される耐磨耗層１は、押し出し吹き込み成形等の押し出しプロセスで形成してもよい。
【０１３５】
耐磨耗層１は、熱可塑性材料で形成されている。熱可塑性材料には、ポリウレタン（ＰＵ）、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせが含まれる。熱可塑性材料は、イオノマー、例えばポリエチレンのイオノマーを含んでいてもよい。熱可塑性材料は、熱可塑性芳香族又は脂肪族ポリウレタン等又はこれらの混合物等の熱可塑性ポリウレタン（ＰＵ）を含んでいてもよい。熱可塑性材料は、注型用樹脂又はホットメルトであってもよい。
【０１３６】
好ましくは、耐磨耗層１は熱可塑性材料で形成されている。耐磨耗層１は、実質的に熱可塑性材料でできていてもよく、随意であるが、耐磨耗性粒子及び／又は耐擦傷性粒子を含んでいてもよく、随意であるが添加剤がまれていてもよい。添加剤は、可塑剤、安定剤、潤滑剤、脱気剤、カップリング剤、相溶剤、架橋剤、等であってもよい。実施例では、添加剤は、耐磨耗層１の５重量％を越えず、好ましくは３重量％である。実施例では、熱可塑性材料は、耐磨耗層１の少なくとも９５重量％である。耐磨耗層１には熱硬化性樹脂が含まれていなくてもよい。
【０１３７】
一実施例では、耐磨耗層１は、熱可塑性耐磨耗性ホイルである。ホイルは、熱可塑性芳香族又は脂肪族ポリウレタンホイル等の熱可塑性ＰＵホイル、ＰＶＣホイル、又は上文中に言及した任意の他の熱硬化性材料のホイルであってもよい。
【０１３８】
耐磨耗性ホイルには、耐磨耗性粒子及び／又は耐擦傷性粒子、例えば鋼玉石等のアルミニウム酸化物又はシリカが、例えば押し出しプロセスで含まれてもよい。一実施例では、耐磨耗性粒子及び／又は耐擦傷性粒子は、第１及び第２の熱硬化性ホイル間に配置される。第１及び第２の熱硬化性ホイルは、異なる熱硬化性材料でできていてもよい。第１ホイルは、ＰＶＣでできていてもよい。第２ホイルは、熱可塑性ＰＵでできていてもよい。第２ホイルは、基材から遠ざかる方向で上方に面するようになっている。第２ホイルは、プレス工程でプレス装置と接触するようになっている。
【０１３９】
一実施例では、耐磨耗層１は、粉体層によって形成されている。粉体層は、ポリウレタン（ＰＵ）、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせ等の熱可塑性材料を含んでいてもよい。熱可塑性材料は、イオノマー、例えばポリエチレンのイオノマーを含んでいてもよい。
【０１４０】
コンベア１２等の基材上に粉体層を付ける。粉体層は、更に、耐磨耗性粒子及び耐擦傷性粒子、例えば鋼玉石等のアルミニウム酸化物又はシリカ等を含んでいてもよい。
【０１４１】
耐磨耗層１は、ＳＥ２０１５／０５０７８２又はＳＥ２０１５／０５０７８３に開示された方法のうちの任意の方法で形成されてもよい。出典を明示することにより、これらの出願に開示された全ての内容は本明細書の開示の一部とされる。
【０１４２】
耐擦傷性粒子というのは、耐擦傷性を改善する粒子を意味する。耐擦傷性粒子は、ナノサイズのシリカ粒子、好ましくは、溶融シリカ粒子でできていてもよい。耐擦傷性粒子は、アルミニウム酸化物であってもよい。耐擦傷性粒子は、好ましくは、幅／厚比が３：１と等しいか或いはそれ以上であり、更に好ましくは、５：１と等しいか或いはそれ以上のディスク状粒子であってもよい。このようなディスク状粒子を層の表面に沿って配向し、これによって耐磨耗層１の耐擦傷性を改善する。耐擦傷性粒子の平均粒径は、１−５０μｍであり、好ましくは１０−２０μｍである。
【０１４３】
耐擦傷性粒子は、鋼玉石等のアルミニウム酸化物であってもよい。別の態様では、又は補足として、耐磨耗性粒子は、カーボランダム、石英、シリカ、ガラス、ガラスビーズ、球状ガラス、炭化珪素、ダイヤモンド粒子、硬質プラスチック、強化ポリマー、及び有機物であってもよい。耐磨耗性粒子の平均粒径は、好ましくは、１０−２００μｍであり、好ましくは５０−１００μｍであり、更に好ましくは２５−１００μｍである。耐磨耗性粒子の平均粒径は、２００μｍよりも小さく、好ましくは１００μｍよりも小さく、更に好ましくは７５μｍよりも小さく、４５μｍよりも小さい。耐磨耗性粒子は、不規則な形状を備えていてもよい。耐磨耗性粒子４は、表面処理が施されていてもよい。耐磨耗性粒子４は、シラン処理が施された粒子であってもよい。
【０１４４】
耐磨耗性粒子４の屈折率は、１．４−１．７であってもよい。一実施例では、耐磨耗性粒子４の屈折率は、１．４−１．９であり、好ましくは１．５−１．８であり、例えば１．７−１．８である。好ましくは、耐磨耗性粒子４の屈折率は、耐磨耗層１の屈折率の±２０％内である。
【０１４５】
好ましくは、耐磨耗性粒子４及び／又は耐擦傷性粒子の両方とも、耐磨耗層１の表面の外側に突出していない。好ましくは、耐磨耗性粒子４及び／又は耐擦傷性粒子は、耐磨耗層１に実質的に封入されている。好ましくは、耐磨耗性粒子４及び／又は耐擦傷性粒子の表面積の９０％より多くが耐磨耗層１に封入されている。好ましくは、耐磨耗性粒子４及び／又は耐擦傷性粒子は耐磨耗層１の表面の外側に突出していない。例えば、好ましくは粒子の少なくとも９５％が実質的に封入されており、随意であるが粒子の少なくとも９９％が実質的に封入されている。
【０１４６】
耐磨耗性粒子４は、２０−１００g/m2の量で、好ましくは４０−６０g/m2の量で塗布されてもよい。
【０１４７】
耐磨耗層１の上面は、様々な光沢度を持つプレス装置１１に押し付けられる。プレス装置１１のプレス面は、光沢度が高い部分、又は場合によっては超光沢度の部分、及び艶消し部分を備えていてもよい。最大深さが３０μｍの微小構造又は微小エンボスによって様々な光沢度が提供される。微小構造が深ければ深い程、艶消しテキスチャーを持つ部分が多くなる。微小構造が浅ければ浅い程、光沢部分が増える。微小エンボスの深さは、様々な光沢度が得られるようにプレス装置１１の表面に亘って変化してもよい。耐磨耗層１の上面を微小構造又は微小エンボスに押し付けると、プレス装置のプレス面の光沢度と対応する光沢度が異なる部分が耐磨耗層１の上面に得られる。光沢度は、耐磨耗層１の上面に亘って変化してもよい。様々な光沢度というのは、好ましくは、第１部分又は第１の部分の組の光沢度が第２部分又は第２の部分の組の光沢度と異なるということを意味する。第１部分又は第１の部分の組の光沢度が第２部分又は第２の部分の組よりも高くてもよい。第１部分又は第１の部分の組が第１光沢度を有し、第２部分又は第２の部分の組が第１光沢度よりも高い又は低い第２光沢度を有してもよい。
【０１４８】
プレス装置１１には、耐磨耗層１の上面にマクロエンボス又はマクロ構造を形成するための突出部分を持つマクロ構造が設けられていてもよい。
【０１４９】
プレス装置１１は、様々な光沢度を持つ金属面を含んでいてもよい。プレス装置１１の金属面は、耐磨耗層１と直接接触するようになっている。プレス装置１１は、様々な光沢度を持つプレスシリンダ又はプレスプレートであってもよく、プレスシリンダ又はプレスプレートが耐磨耗層１と直接接触する。
【０１５０】
プレス装置１１は、様々な光沢度を持つ構造ホイルを含んでいてもよい。構造ホイルは、耐磨耗層１と直接接触するようになっている。構造ホイルは、プレス中、耐磨耗層１と、プレスプレート、プレスベルト、又はプレスシリンダとの間に配置されてもよい。
【０１５１】
耐磨耗層１は、プレス装置１１に押し付けられる。好ましくは、熱が更に加えられる。プレス装置１１は、静的プレスであってもよいし、連続プレスであってもよい。
【０１５２】
耐磨耗層１がプレス装置にくっつかないようにするため、耐磨耗層１の上面に剥離剤が付けられてもよい。耐磨耗層１に追加の層が加えられないため、剥離剤を耐磨耗層１に付けることができ、これによってプレス作業を容易にする。
【０１５３】
光沢度が異なる部分を持つ耐磨耗層１は、プレス後に実質的に透明であってもよい。好ましくは、最大深さが３０μｍのマクロ構造によって表面に様々な光沢度が形成される。これらの様々な光沢度は、装飾パターン又は印刷デザインと位置合わせして形成されてもよい。装飾パターン又は印刷デザインは、耐磨耗層１の表面に、好ましくは光沢度が異なる部分を持つ表面の反対側に形成されてもよい。別の態様では、耐磨耗層１は、装飾パターンが設けられた基材に配置されてもよい。装飾パターンに対し、耐磨耗層１が後に接着される。
【０１５４】
更に、プレス中、耐磨耗層１の上面にエンボス部分が形成されてもよい。プレスプレート、プレスシリンダ、プレスベルト、又は構造ホイル等のプレス装置１１には、耐磨耗層１にエンボス構造又はマクロ構造を形成する突出部分が設けられていてもよい。別の態様では、光沢度が異なる部分を形成する工程とは別の工程でエンボス部分が形成されてもよい。エンボスは、好ましくは、装飾パターン又は印刷デザインと位置合わせされる。装飾パターン又は印刷デザインは、耐磨耗層１の表面に、好ましくは、光沢度が異なる部分を持つ表面の反対側に形成されてもよい。別の態様では、耐磨耗層１は、装飾パターン又は印刷デザインが設けられた基材２に配置されてもよい。装飾パターン又は印刷デザインには、耐磨耗層１が後に接着される。
【０１５５】
プレス後の耐磨耗層１の厚さは、０．０１−１ｍｍであってもよく、例えば０．０１−０．１ｍｍであってもよい。好ましくは、耐磨耗層１のプレス後の厚さは、０．５ｍｍよりも小さい。
【０１５６】
続いて行われる加工工程で、耐磨耗層１を基材２に接着してもよい。耐磨耗層１は、プレスによって、又は接着剤によって基材２に接着されてもよい。
【０１５７】
基材２は、ＰＶＣ又はＰＵ等の熱可塑性材料でできていてもよい。基材２はコア４であってもよく、又は装飾層３であってもよい。基材２は、図３Ａに示すように、コア４、及びこのコア４に配置された装飾層３を含んでいてもよい。耐磨耗層１が顔料着色されており及び／又は印刷が施されている場合には、装飾層３を除外してもよい。
【０１５８】
別の態様では、耐磨耗層１はプレス中に基材２に接着される。図２を参照してこれを以下に詳細に説明する。
【０１５９】
図２は、建材パネル１０の製造方法を示す。建材パネル１０は、フロアパネル、壁パネル、天井パネル、家具の部品等であってもよい。基材２はコンベアベルト１２上に配置されている。図２に示す実施例では、基材２は、コア４と、このコア４上に配置された装飾層３を含む。コア４は、好ましくは、熱可塑性材料、例えばＰＶＣでできている。コア４はＷＰＣ（木材プラスチック複合材）であってもよく、又は充填体及び熱可塑性材料を含むポリマーコアであってもよい。コア４は、押し出し成形されてもよく、カレンダー加工されてもよい。別の態様では、コア４は、ＭＤＦ又はＨＤＦ等の木材をベースとしたボードであってもよく、又は無機質ボードであってもよい。装飾層３は、熱可塑性ホイル、例えばＰＶＣホイル等の熱可塑性材料でできていてもよい。装飾層３は、着色されていてもよく、又は印刷デザイン等の装飾パターン７が付けられていてもよい。装飾層３は木材ベニヤ層、コルク層、又は装飾紙であってもよい。
【０１６０】
変形例では、上文中に説明した種類のコア４には、コア４に印刷された印刷デザインが設けられていてもよい。この実施例では、コア４に装飾層が配置されていない。一実施例では、図１を参照して上文中に説明した種類の耐磨耗層１は顔料着色されており、及び／又は印刷された耐磨耗層が形成されるように印刷されている。装飾層がない一実施例では、コア４を印刷デザインなしで使用してもよく、随意であるが耐磨耗層が実質的に透明であってもよい。別の装飾層が設けられていない場合には、耐磨耗層１はコア４に直接配置されていてもよい。
【０１６１】
図２に示す実施例では、図１を参照して上文中に説明した種類の耐磨耗層１を装飾層３に付ける。耐磨耗層１は熱可塑性材料で形成されている。耐磨耗層１は、更に、耐磨耗性粒子及び／又は耐擦傷性粒子、例えば鋼玉石等のアルミニウム酸化物又はシリカを含んでいてもよい。
【０１６２】
耐擦傷性粒子は、耐擦傷性を改善する粒子を意味する。耐擦傷性粒子は、ナノサイズのシリカ粒子、好ましくは溶融シリカ粒子であってもよく、これを含んでいてもよい。耐擦傷性粒子は、アルミニウム酸化物であってもよく、これを含んでいてもよい。耐擦傷性粒子は、好ましくは、幅／厚比が３：１と等しいか或いはそれ以上であり、更に好ましくは、５：１と等しいか或いはそれ以上のディスク状粒子であってもよい。このようなディスク状粒子を層の表面に沿って配向し、これによって耐磨耗層１の耐擦傷性を改善する。耐擦傷性粒子の平均粒径は、１−５０μｍであり、好ましくは１０−２０μｍである。
【０１６３】
耐擦傷性粒子は、鋼玉石等のアルミニウム酸化物であってもよい。別の態様では、又は補足として、耐磨耗性粒子は、カーボランダム、石英、シリカ、ガラス、ガラスビーズ、球状ガラス、炭化珪素、ダイヤモンド粒子、硬質プラスチック、強化ポリマー、及び有機物であってもよい。耐磨耗性粒子の平均粒径は、好ましくは、１０−２００μｍであり、好ましくは５０−１００μｍであり、更に好ましくは２５−１００μｍである。耐磨耗性粒子の平均粒径は、２００μｍよりも小さく、好ましくは１００μｍよりも小さく、更に好ましくは７５μｍよりも小さく、４５μｍよりも小さいのがよい。耐磨耗性粒子は、不規則な形状を備えていてもよい。耐磨耗性粒子４は、表面処理が施されていてもよい。耐磨耗性粒子４は、シラン処理が施された粒子であってもよい。
【０１６４】
耐磨耗性粒子４の屈折率は、１．４−１．７であってもよい。一実施例では、耐磨耗性粒子４の屈折率は、１．４−１．９であり、好ましくは１．５−１．８であり、例えば１．７−１．８である。好ましくは、耐磨耗性粒子４の屈折率は、耐磨耗層１の屈折率の±２０％内である。
【０１６５】
好ましくは、耐磨耗性粒子４及び／又は耐擦傷性粒子の両方とも、耐磨耗層１の表面の外側に突出していない。好ましくは、耐磨耗性粒子４及び／又は耐擦傷性粒子は、耐磨耗層１に実質的に封入されている。好ましくは、耐磨耗性粒子４及び／又は耐擦傷性粒子の表面積の９０％より多くが耐磨耗層１に封入されている。好ましくは、耐磨耗性粒子４及び／又は耐擦傷性粒子は耐磨耗層１の表面の外側に突出していない。例えば、好ましくは粒子の少なくとも９５％が実質的に封入されており、随意であるが粒子の少なくとも９９％が実質的に封入されている。
【０１６６】
耐磨耗層１は実質的に透明であってもよく、又はプレス後に実質的に透明であってもよい。
【０１６７】
耐磨耗層１の熱可塑性材料には、ポリウレタン（ＰＵ）、ポリ塩化ビニル（ＰＶＣ）、ポリエチレンテレフタレート（ＰＥＴ）、ポリビニルブチラール（ＰＶＢ）、ポリブチレンテレフタレート（ＰＢＴ）、架橋ポリエチレン（ＰＥＸ）、ポリエチレン（ＰＥ）、ポリエステル、ポリスチレン（ＰＳ）、ポリプロピレン（ＰＰ）、ポリカーボネート（ＰＣ）、ポリビニルアセテート（ＰＶＡｃ）、エチレンビニルアセテート（ＥＶＡ）、ポリアクリレート、メタクリレート、及び／又はこれらの組み合わせが含まれる。熱可塑性材料は、熱可塑性芳香族又は脂肪族ポリウレタン等又はこれらの混合物等の熱可塑性ポリウレタン（ＰＵ）を含んでいてもよい。熱可塑性材料は、イオノマー、例えばポリエチレンのイオノマーを含んでいてもよい。熱可塑性材料は、注型用樹脂又はホットメルトであってもよい。更に、コア及び／又は装飾層が、上掲の熱可塑性材料でできていてもよい。
【０１６８】
好ましくは、耐磨耗層１は熱可塑性材料で形成されている。耐磨耗層１は、実質的に熱可塑性材料でできており、随意であるが耐磨耗性粒子及び／又は耐擦傷性粒子及び随意の添加剤が含まれる。添加剤には、可塑剤、安定剤、潤滑剤、脱気剤、カップリング剤、相溶剤、架橋剤、等が含まれる。
【０１６９】
一実施例では、耐磨耗層１は、熱可塑性耐磨耗性ホイルである。このホイルは、熱可塑性芳香族又は脂肪族ポリウレタンホイル等の熱可塑性ＰＵホイル、ＰＶＣホイル、又は上述の任意の他の熱可塑性材料製のホイルであってもよい。
【０１７０】
上述の耐磨耗性粒子及び／又は耐擦傷性粒子、例えば鋼玉石等のアルミニウム酸化物又はシリカが、耐磨耗性ホイルに含まれていてもよく、例えば押し出しプロセスで含まれていてもよい。一実施例では、耐磨耗性粒子及び／又は耐擦傷性粒子は、第１及び第２の熱可塑性ホイル間に配置される。第１及び第２の熱可塑性ホイルは、異なる熱可塑性材料で形成されていてもよい。第１ホイルはＰＶＣで形成されていてもよい。第２ホイルは熱可塑性ＰＵで形成されていてもよい。第２ホイルは基材から遠ざかる方向で上方に面するようになっている。第２ホイルは、プレス工程でプレス装置と接触するようになっている。
【０１７１】
別の実施例では、耐磨耗層１は粉体層として付けられる。例えばＰＶＣを含む熱可塑性粉体を装飾層３に付ける。上文中に説明した耐磨耗性粒子及び耐擦傷性粒子を熱可塑性粉体と混合してもよく、又は熱可塑性粉体に付けてもよい。別の態様では、耐磨耗層１は、紫外線硬化粉体、例えばアクリレート又はメタクリレートのモノマー又はオリゴマーを含む粉体層として付けられる。例えば熱可塑性ＰＵ骨格等の紫外線硬化粉体の熱可塑性部は、プレス中、熱可塑性を発揮し、紫外線硬化部はプレス後に紫外線によって硬化する。
【０１７２】
別の実施例では、耐磨耗層１は、コーティングとして装飾層３に付けられる。コーティングは、乾燥型コーティング、硬化性コーティング、又はホットメルトコーティングであってもよい。コーティングは、放射線硬化コーティング、好ましくは紫外線硬化コーティングであってもよい。コーティングは、アクリレート又はメタクリレートのモノマー又はオリゴマーであってもよい。上文中に説明した耐磨耗性粒子及び耐擦傷性粒子をコーティングに付けてもよい。プレス前に硬化性コーティングを使用する場合には、耐磨耗層１を形成するようにコーティングを硬化してもよい。使用されるコーティングの種類が異なる場合には、プレス前にコーティングを乾燥し又は冷却してもよい。
【０１７３】
耐磨耗層１は、ＳＥ２０１２５／０５０７８２又はＳＥ２０１５／０５０７８３に開示された方法のうちの任意の方法で形成されてもよい。出典を明示することにより、これらの出願に開示された全ての内容は本明細書の開示の一部とされる。
【０１７４】
装飾層３を有し、耐磨耗層１が表面上に配置されたコア４がプレス装置１１内に搬送される。プレス装置１１は静的装置であってもよいし連続的装置であってもよい。
【０１７５】
耐磨耗層１の上面を様々な光沢度を持つプレス装置１１に押し付ける。プレス装置のプレス面は、光沢度が高い部分、又は場合によっては超光沢度の部分、及び艶消し部分を備えていてもよい。最大深さが３０μｍの微小構造又は微小エンボスによって様々な光沢度が提供される。微小構造が深ければ深い程、艶消しテキスチャーを持つ部分が多くなる。微小構造が浅ければ浅い程、光沢部分が増える。耐磨耗層１の上面を微小構造に押し付けると、耐磨耗層１の上面に光沢度が異なる部分が得られる。微小エンボスの深さは、様々な光沢度が得られるようにプレス装置１１の表面に亘って変化してもよい。耐磨耗層１の上面を微小構造に押し付けると、耐磨耗層１の上面に、プレス装置のプレス面の光沢度と対応する光沢度が異なる部分が得られる。光沢度は、耐磨耗層１の上面に亘って変化してもよい。様々な光沢度というのは、好ましくは、第１部分又は第１の部分の組の光沢度が第２部分又は第２の部分の組の光沢度と異なるということを意味する。第１部分又は第１の部分の組の光沢度が第２部分又は第２の部分の組よりも高くてもよい。第１部分又は第１の部分の組が第１光沢度を有し、第２部分又は第２の部分の組が第１光沢度よりも高い又は低い第２光沢度を有してもよい。
【０１７６】
プレス装置１１には、耐磨耗層１の上面にマクロエンボス又はマクロ構造を形成するための突出部分が設けられていてもよい。更に、マクロ構造が、装飾層３の装飾印刷即ち印刷デザイン７と位置合わせされてもよい。
【０１７７】
プレス装置１１は、光沢度が異なる金属面を含んでいてもよい。プレス装置１１の金属面は耐磨耗層１と直接接触するようになっている。プレス装置１１は、様々な光沢度が設けられたプレスシリンダ又はプレスプレートであってもよく、プレスシリンダ又はプレスプレートは耐磨耗層１と直接接触する。
【０１７８】
一実施例では、プレス装置１１は、様々な光沢度が設けられた構造ホイルを含んでいてもよい。構造ホイルは、耐磨耗層１と直接接触するようになっている。構造ホイルは、プレス中、耐磨耗層１と、プレスプレート、プレスベルト、又はプレスシリンダとの間に配置されてもよい。
【０１７９】
耐磨耗層１は、プレス装置１１に押し付けられる。好ましくは、熱が更に加えられる。プレス装置１１は、静的プレスであってもよく、又は連続プレスであってもよい。耐磨耗層１がプレス装置１１にくっつかないようにするため、耐磨耗層１の上面には剥離剤が付けられてもよい。耐磨耗層１に追加の層が加えられないため、剥離剤を耐磨耗層１に付けることができ、これによってプレス作業を容易にする。
【０１８０】
光沢度が異なる部分を持つ耐磨耗層１は、プレス後に実質的に透明であってもよい。好ましくは最大深さが３０μｍの表面のマクロ構造によって様々な光沢度が形成される。様々な光沢度は、装飾層３の装飾パターン又は印刷デザイン７と位置合わせして形成されてもよい。
【０１８１】
プレス後の耐磨耗層１の厚さは、０．０１−１ｍｍであってもよく、例えば０．０１−０．１ｍｍであってもよい。好ましくは、耐磨耗層１のプレス後の厚さは、０．５ｍｍよりも小さい。
【０１８２】
更に、プレス中、耐磨耗層１の上面にエンボス部分が形成されてもよい。プレスプレート、プレスシリンダ、プレスベルト、又は構造ホイル等のプレス装置１１には、耐磨耗層１にエンボス又はマクロ構造を形成する突出部分が設けられていてもよい。別の態様では、エンボス部分は、光沢度が異なる部分を形成する工程とは別の工程で形成されてもよい。エンボスは、好ましくは、装飾パターン又は印刷デザイン７と位置合わせされる。エンボスは、好ましくは、耐磨耗層１の光沢度が異なる部分とコーディネートされる。耐磨耗層１のエンボス部分の深さは、好ましくは１００μｍを越える。
【０１８３】
耐磨耗層１をホイルとして付ける場合、光沢度が異なる部分はホイルに形成される。
【０１８４】
耐磨耗層１を粉体層として付ける場合、粉体層は、プレス中、圧力及び好ましくは熱も加えられたときに粉体が層になることによって形成される。
【０１８５】
耐磨耗層１をコーティングとして付ける場合、プレス前に加工前工程を行ってもよい。加工前工程は、乾燥、冷却、及び／又はゲル化であってもよい。放射線硬化コーティングを使用する場合、プレス前にコーティングをゲル化する。プレス中、ゲル化したコーティングに光沢度が異なる部分が形成される。
【０１８６】
一実施例では、コーティングは、熱硬化性及び熱可塑性バインダーの組み合わせであってもよい。バインダーの熱可塑性部は、予熱時及び／又は耐磨耗層１を形成するためのプレス作業時に活性化されてもよい。耐磨耗層１を光沢度が異なる部分を持つプレス装置１１に押し付けるプレス工程では、バインダーの熱硬化性部が活性化され、バインダーが硬化し、その最終状態に達する。これによって、光沢度が異なる部分を持つ耐磨耗層１が形成される。
【０１８７】
プレス装置１１によってプレスすることによって、耐磨耗層１、コア４、及び随意の装飾層３が互いに接着し、建材パネル１０が形成される。
【０１８８】
図３Ａには、建材パネル１０が更に詳細に示してある。建材パネル１０は、上文中に説明した種類のコア４と、このコア４に配置した上文中に説明した種類の装飾層３と、この装飾層３に配置した上文中に説明した種類の耐磨耗層１とを含む。耐磨耗層１は、図１を参照して説明した方法に従って製造されてもよく、続いて行われる工程で、コア４に配置された装飾層３に接着される。別の態様では、プレス中に耐磨耗層１、装飾層３、及びコア４を互いに接着する図２を参照して説明した方法に従って耐磨耗層１を製造してもよい。
【０１８９】
耐磨耗層１は、図１及び図２を参照して上文中に説明したように、耐擦傷性粒子及び／又は耐磨耗性粒子を含んでいてもよい。耐磨耗性粒子及び／又は耐擦傷性粒子は、耐磨耗層１に実質的に封入されている。
【０１９０】
建材パネル１０には、光沢度が異なる部分５、６が設けられている。光沢度が異なるこれらの部分５、６は、好ましくは、装飾層３の装飾パターン又は印刷デザイン７と位置合わせして配置される。耐磨耗層１には、更に、エンボスが設けられていてもよい。エンボス即ちマクロ構造は、装飾層３の装飾パターン又は印刷デザイン７と位置合わせされており、耐磨耗層１の光沢度が異なる部分５、６とコーディネートする。耐磨耗層１は、少なくとも実質的に透明であってもよい。
【０１９１】
光沢度は、耐磨耗層１の上面に亘って変化してもよい。様々な光沢度というのは、好ましくは、第１部分５又は第１の部分５の組の光沢度が第２部分６又は第２の部分６の組の光沢度と異なるということを意味する。第１部分５又は第１の部分５の組の光沢度は、第２部分６又は第２の部分６の組よりも高くてもよい。第１部分５又は第１の部分５の組が第１光沢度を有し、第２部分６又は第２の部分６の組が第１光沢度よりも高い又は低い第２光沢度を有してもよい。
【０１９２】
図３Ａに示す実施例では、光沢度が第２の部分６の組よりも高い第１の部分５の組は、建材パネル１０の突出部分と位置合わせされている。光沢度が第１の部分５の組よりも低い第２の部分６の組は、建材パネル１０のエンボス部分と位置合わせされている。デザインに応じて、光沢度とエンボスの組み合わせを逆にすることもできる。
【０１９３】
図３Ａに示す建材パネル１０は、フロアパネル、天井パネル、壁パネル、家具の部品等であってもよい。建材パネル１０の縁部には、隣接した建材パネル１０に係止するための機械式係止システム（図示せず）が設けられていてもよい。機械式係止システムは、隣接した建材パネル１０のタングを受け入れるようになった、建材パネル１０の第１縁部のタング溝、及び隣接した建材パネル１０の係止溝と協働し、建材パネル１０を隣接した建材パネル１０に対して水平方向で係止するようになった係止エレメントが設けられた係止ストリップを含む。機械式係止システムは、更に、隣接した建材パネル１０の係止エレメントを受け入れるようになった、第２縁部の係止溝、及び隣接した建材パネル１０のタング溝と協働し、建材パネル１０を垂直方向で係止するようになったタングを含む。機械式係止システムは建材パネル１０のコアに形成される。建材パネル１０の長側縁部及び短側縁部の両方に機械式係止システムが設けられていてもよい。別の態様では、建材パネル１０の長側縁部に水平方向及び垂直方向で係止するための機械式係止システムが設けられ、短側縁部に水平方向係止のみを行う機械式係止システムが設けられていてもよい。機械式係止システムは、ＷＯ２００７／０１５６６９、ＷＯ２００８／００４９６０、ＷＯ２００９／１１６９２６、又はＷＯ２０１０／０８７７５２に記載された種類の機械式係止システムであってもよい。出典を明示することにより、これらの出願に開示された全ての内容は本明細書の開示の一部とされる。
【０１９４】
建材パネル１０’の第２実施例を図３Ｂに示す。建材パネル１０’は、上文中に説明した種類のコア４、及びこのコア４に配置された上文中に説明した種類の耐磨耗層１を含む。耐磨耗層１は、図１を参照して説明した方法に従って製造されてもよく、続いて行われる工程でコア４に接着される。別の態様では、耐磨耗層１は図２を参照して説明した方法に従って製造されてもよく、プレス中に耐磨耗層１及びコア４を互いに接着してもよく、又は続いて行われる工程で接着剤によって互いに接着されてもよい。
【０１９５】
コア４の上面又は耐磨耗層１の下面、即ち光沢度が異なる部分５、６を持つ耐磨耗層１の表面とは反対側の表面に、装飾パターン又は印刷デザイン７が設けられていてもよい。
【０１９６】
耐磨耗層１は、図１及び図２を参照して上文中に説明したように、耐擦傷性粒子及び／又は耐磨耗性粒子を含んでいてもよい。耐磨耗性粒子及び／又は耐擦傷性粒子は、耐磨耗層１に実質的に封入される。
【０１９７】
建材パネル１０’には、光沢度が異なる部分５、６が設けられている。これらの光沢度が異なる部分５、６は、好ましくは、耐磨耗層１又はコア４に設けられた装飾パターン又は印刷デザイン７と位置合わせして配置されている。耐磨耗層１には、更に、エンボスが設けられていてもよい。エンボスは、装飾パターン又は印刷デザイン７と位置合わせされ、耐磨耗層１の光沢度が異なる部分５、６とコーディネートされる。耐磨耗層１は、少なくとも実質的に透明であってもよい。
【０１９８】
光沢度は、耐磨耗層１の上面に亘って変化していてもよい。様々な光沢度というのは、好ましくは、第１部分５又は第１の部分５の組の光沢度が第２部分６又は第２の部分６の組の光沢度と異なるということを意味する。第１部分５又は第１の部分５の組の光沢度は第２部分６又は第２の部分６の組よりも高くてもよい。第１部分５又は第１の部分５の組が第１光沢度を有し、第２部分６又は第２の部分６の組が第１光沢度よりも高い又は低い第２光沢度を有してもよい。
【０１９９】
図３Ｂに示す実施例では、光沢度が第２部分６の組よりも高い第１の部分５の組が建材パネル１０’の突出部分と位置合わせされている。光沢度が第１の部分５の組よりも低い第２部分６の組が建材パネル１０’のエンボス部分と位置合わせされている。デザインに応じて、光沢度とエンボスの逆の組み合わせも可能である。
【０２００】
図３Ｂに示す建材パネル１０’は、フロアパネル、天井パネル、壁パネル、家具の部品等であってもよい。建材パネル１０’の縁部には、隣接した建材パネル１０に係止するための図３Ａを参照して上文中に説明した種類の機械式係止システムが設けられていてもよい。
【０２０１】
建材パネル１０’’の第３実施例を図３Ｃに示す。建材パネル１０’’は、基材２を含む。図３の実施例では、基材２は、装飾層３、及びこの装飾層３に配置した耐磨耗層１を含む。装飾層３は、図２を参照して上文中に説明した種類のものである。耐磨耗層１は、図１及び図２を参照して上文中に説明した種類のものである。耐磨耗層１は、図１を参照して説明した方法に従って製造されてもよく、続いて行われる工程で装飾層３に接着されてもよい。別の態様では、耐磨耗層１は、図２を参照して説明した方法に従って製造されてもよく、その後、プレス中に耐磨耗層１及び装飾層３を互いに接着する。
【０２０２】
耐磨耗層１は、図１及び図２を参照して上文中に説明したように、耐擦傷性粒子及び／又は耐磨耗性粒子を含んでいてもよい。耐磨耗性粒子及び／又は耐擦傷性粒子は、耐磨耗層１に実質的に封入されている。
【０２０３】
耐磨耗層１には、光沢度が異なる部分５、６が設けられている。光沢度が異なるこれらの部分５、６は、好ましくは、装飾層３の装飾パターン又は印刷デザイン７と位置合わせして配置されている。耐磨耗層１には、更に、エンボスが設けられていてもよく、エンボスは、装飾層３の装飾パターン又は印刷デザイン７と位置合わせされ、耐磨耗層１の光沢度が異なる部分５、６とコーディネートされる。耐磨耗層１は、少なくとも実質的に透明であってもよい。
【０２０４】
光沢度は、耐磨耗層１の上面に亘って変化してもよい。異なる光沢度というのは、好ましくは、第１部分５又は第１の部分５の組の光沢度が第２部分６又は第２の部分６の組の光沢度と異なるということを意味する。第１部分５又は第１の部分５の組の光沢度は、第２部分６又は第２の部分６の組よりも高くてもよい。第１部分５又は第１の部分５の組が第１光沢度を有し、第２部分６又は第２の部分６の組が第１光沢度よりも高い又は低い第２光沢度を有してもよい。
【０２０５】
図３Ｃに示す実施例では、光沢度が第２部分６の組よりも高い第１の部分５の組が、建材パネル１０’’の突出部分と位置合わせされている。光沢度が第１部分５の組よりも低い第２の部分６の組が、建材パネル１０’’のエンボス部分と位置合わせされている。設計によっては、光沢度とエンボスの組み合わせを逆にしてもよい。
【０２０６】
図３Ｃに示す建材パネル１０’’は、フロアパネル、天井パネル、壁パネル、家具の部品等の部分を形成してもよい。続いて行われる工程で、装飾層３及び耐磨耗層１を上文中に説明した種類のコア４に接着してもよい。建材パネルの縁部には、隣接した建材パネルに係止するため、図３Ａを参照して上文中に説明した種類の機械式係止システムが設けられていてもよい。
【０２０７】
従来の耐磨耗ホイルは、基材に、例えば装飾層に配置され、例えばコーティングの形態の本発明の実施例による耐磨耗層は、従来の耐磨耗ホイルに付けられ、プレス中、耐磨耗層に光沢度が異なる部分が形成されると考えられる。更に、従来の耐磨耗ホイルに、装飾層の装飾パターン又は印刷デザインと位置合わせされたエンボスを設け、本発明の実施例による耐磨耗層に、光沢度が異なる部分を、好ましくは、装飾パターン又は印刷デザインと位置合わせして従来の耐磨耗ホイルのエンボスとコーディネートして設けることが考えられる。本発明の実施例による耐磨耗層を、例えばコーティングの形態で付ける前に、従来の耐磨耗ホイルを、エンボス部分を形成するための突出部分を含むプレス装置に押し付けてもよい。
【０２０８】
本発明の実施例による耐磨耗層に従って付けられたコーティングは除外されない。コーティングは、紫外線硬化コーティング等の放射線硬化コーティングであってもよい。例えば、異なる光沢度が形成されるように磨耗層の突出部をコーティングしてもよい。
【０２０９】
上文中に説明した様々な光沢度を持つプレス装置の部分は、幾つかの方法で形成されていてもよい。例えば、プレスプレート、プレスベルト、又はプレスシリンダ等のプレス装置の光沢度が異なる部分は、エングレービング、砥粒ブラスティング、エッチング、電解研磨等の研磨加工によって形成されてもよい。異なる光沢度は、プレス装置の表面にデジタル印刷することによって形成してもよい。デジタル印刷は、建材パネルの装飾パターンと位置合わせされてもよい。
【０２１０】
更に高い光沢度が得られるように、本発明の全ての態様による耐磨耗層をプレス後に研磨してもよいと考えられる。
【０２１１】
更に、本発明の全ての態様による上文中に説明した耐磨耗層は、彩色耐磨耗層が提供されるように、顔料を含んでいると考えられる。更に、上文中に説明した種類の耐磨耗層は印刷耐磨耗層が提供されるように印刷されてもよい。
【０２１２】
更に、様々な光沢度を持つプレス装置に押し付ける態様に対する変形態様として、研磨及び／又はブラスティングによって異なる光沢度が得られてもよいと考えられる。以上説明した全ての実施例において、耐磨耗層の上面をプレス装置に押し付けてもよいと考えられる。プレス装置のプレス面は光沢度が実質的に均等であってもよい。一実施例では、プレス装置は、エンボスを備えたプレス面を有する。上文中に説明した種類の耐磨耗層が提供され、耐磨耗層の上面にエンボス構造が形成されるように、エンボスを備えたプレスプレート、プレスシリンダ、又はプレスベルト等のエンボスを備えたプレス装置に耐磨耗層の上面を押し付ける。その後、耐磨耗層の上面の突出部分の光沢度が、研磨していない部分と比較して異なるように、耐磨耗層の上面を研磨する。一実施例では、耐磨耗層の上面の突出部分の光沢度が耐磨耗層の上面のエンボス部分の光沢度と比較して高いように、耐磨耗層の上面を研磨する。別の態様では、又は組み合わせでは、耐磨耗層の上面の突出部分の光沢度が、耐磨耗層の上面のエンボス部分の光沢度と比較して低いように耐磨耗層の上面を研磨する。これによって、様々な光沢度を持つ耐磨耗層の上面が形成される。図１及び図２を参照して上文中に説明したように、耐磨耗層は、図１を参照して説明したように別の層として形成されてもよく、又は建材パネルを形成する場合、図２を参照して説明したように形成されてもよい。研磨を行う場合には、研磨剤、例えば砥粒を含む研磨剤を使用してもよい。様々な種類の研磨剤を使用することによって、低い又は高い光沢度を得てもよい。
【０２１３】
エンボスを備えたプレス面を持つプレス装置を使用する代りに、上文中に説明した種類の耐磨耗層の上面を平らなプレス面を持つプレス装置に押し付けてもよい。プレス装置のプレス面の光沢度は実質的に均等であってもよい。プレス後、耐磨耗層の上面の部分をマスクし、マスクしなかった部分の光沢度がマスクした部分の光沢度と異なるようにマスクしなかった部分を研磨してもよい。別の態様では、又は補完として、耐磨耗層の上面の部分の光沢度が耐磨耗層の上面の残りの部分の光沢度と異なるように、これらの部分にブラスティングを施してもよい。
【０２１４】
本明細書中に説明した実施例には、添付の特許請求の範囲に記載した本発明の範囲に含まれる多くの変形例があると考えられる。例えば、建材パネルを形成するため、コアに一つ以上の耐磨耗層を配置してもよいと考えられる。
【０２１５】
更に、上文中に耐磨耗層として説明した層は、装飾層であってもよく、又は任意の種類の層であってもよいと考えられる。
【例１】
【０２１６】
耐磨耗層を形成する０．０５ｍｍ厚の熱可塑性脂肪族ポリウレタン（ＰＵ）ホイルをＰＶＣでできた装飾層に付けた。装飾層を、ＰＶＣでできた熱可塑性コアに取り付けた。耐磨耗層、装飾層、及びコアを互いにプレスして建材パネルを形成した。これらの層は互いに接着した。耐磨耗層を紙製の構造ホイルに押し付けた。構造ホイルは、二つの異なる光沢度を備えている。二つの異なる光沢度を持つ構造ホイルを耐磨耗層に押し付けることによって、熱可塑性耐磨耗層は二つの異なる光沢度を得る。耐磨耗層の上面の一つの部分を光沢計で計測すると光沢度が３９．２ＧＵであり、別の部分の光沢度が１２．７ＧＵであった。
【例２】
【０２１７】
耐磨耗層を形成する０．０５ｍｍ厚の熱可塑性脂肪族ポリウレタン（ＰＵ）ホイルをＰＶＣでできた装飾層に付けた。装飾層を、ＰＶＣでできた熱可塑性コアに取り付けた。耐磨耗層、装飾層、及びコアを互いにプレスして建材パネルを形成した。これらの層は互いに接着した。耐磨耗層をプレスプレートに押し付けた。プレスプレートは金属プレス面を含む。プレスプレートは、二つの異なる光沢度を備えている。二つの異なる光沢度を持つプレスプレートを耐磨耗層に押し付けることによって、熱可塑性耐磨耗層が二つの異なる光沢度を得る。耐磨耗層の上面の一つの部分を光沢計で計測すると光沢度が１９．１ＧＵであり、別の部分の光沢度が１．８ＧＵであった。
【例３】
【０２１８】
アルミニウム酸化物粒子の形態の耐磨耗性粒子を間に挟んだＰＶＣホイル及び熱可塑性脂肪族ポリウレタン（ＰＵ）ホイルでできた多層ホイルの形態の耐磨耗層を、ＰＶＣホイルが装飾層に面するようにＰＶＣでできた装飾層に付けた。装飾層は、ＰＶＣでできた熱可塑性コアに取り付けられる。耐磨耗層、装飾層、及びコアを互いにプレスして建材パネルを形成した。これらの層は互いに接着した。耐磨耗層を紙製の構造ホイルに押し付けた。構造ホイルは、二つの異なる光沢度を備えている。二つの異なる光沢度を持つ構造ホイルを耐磨耗層に押し付けることによって、熱可塑性耐磨耗層は二つの異なる光沢度を得る。耐磨耗層の上面の一つの部分を光沢計で計測すると光沢度が２５．２ＧＵであり、別の部分の光沢度が１２．６ＧＵであった。
【例４】
【０２１９】
アルミニウム酸化物粒子の形態の耐磨耗性粒子を間に挟んだＰＶＣホイル及び熱可塑性脂肪族ポリウレタン（ＰＵ）ホイルでできた多層ホイルの形態の耐磨耗層を、ＰＶＣホイルが装飾層に面するようにＰＶＣでできた装飾層に付けた。装飾層を、ＰＶＣでできた熱可塑性コアに取り付けた。耐磨耗層、装飾層、及びコアを互いにプレスして建材パネルを形成した。これらの層は互いに接着した。耐磨耗層を紙製のプレスプレートに押し付けた。プレスプレートは金属プレス面を含む。プレスプレートは、二つの異なる光沢度を備えている。二つの異なる光沢度を持つプレスプレートを耐磨耗層に押し付けることによって、熱可塑性耐磨耗層が二つの異なる光沢度を得る。耐磨耗層の上面の一つの部分を光沢計で計測すると光沢度が２０．０ＧＵであり、別の部分の光沢度が３．８ＧＵであった。
【例５】
【０２２０】
表面にラッカーを塗布した商業的に入手可能なＬＶＴ製品を研磨物で研磨すると、ラッカー層の保護機能を失ったすり減った製品が形成された。
【例６】
【０２２１】
アルミニウム酸化物粒子の形態の耐磨耗性粒子を間に挟んだＰＶＣホイル及び熱可塑性脂肪族ポリウレタン（ＰＵ）ホイルでできた多層ホイルの形態の耐磨耗層を、ＰＶＣホイルが装飾層に面するようにＰＶＣでできた装飾層に付けた。装飾層を、ＰＶＣでできた熱可塑性コアに取り付けた。耐磨耗層、装飾層、及びコアを互いにプレスして建材パネルを形成した。これらの層は互いに接着した。耐磨耗層を紙製のプレスプレートに押し付けた。プレスプレートは金属プレス面を含む。熱可塑性耐磨耗層の部分を研磨物で研磨することによって、耐磨耗層の保護機能を損なうことなく、製品が二つの異なる光沢度を得る。耐磨耗層の上面の一つの部分を光沢計で計測すると光沢度が２１．１ＧＵであり、別の部分の光沢度が３．８ＧＵであった。
【符号の説明】
【０２２２】
１    磨耗層
２    基材
３    装飾層
４    コア
１１  プレス装置
１２  コンベア
【図１】
2018508382.tif 000003
【図２】
2018508382.tif 000004
【図３Ａ】
2018508382.tif 000005
【図３Ｂ】
2018508382.tif 000006
【図３Ｃ】
2018508382.tif 000007
【国際調査報告】
2018508382.tif 000008
2018508382.tif 000009
2018508382.tif 000010
2018508382.tif 000011
2018508382.tif 000012